(57)【要約】  ２．０ｇ／１０分以下のＭＦＲ２、６以上のＭｗ／Ｍｎ、９５０ｋｇ／ｍ３以上の密度を有する多峰性ポリエチレンポリマーであって、クリープ歪み≦０．００５５ｌｎ（時間）＋０．０１４（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマー。【選択図】なし【特許請求の範囲】
【請求項１】
２．０ｇ／１０分以下のＭＦＲ２、６以上のＭｗ／Ｍｎ、９５０ｋｇ／ｍ３以上の密度を有する多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００、好ましくは２００≦時間（秒）≦５００００の範囲である。）である、多峰性ポリエチレンポリマー。
【請求項２】
２．０ｇ／１０分以下のＭＦＲ２、６以上のＭｗ／Ｍｎ、９５０ｋｇ／ｍ３以上の密度を有する請求項１に記載の多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）であり、かつ該多峰性ポリエチレンポリマーが、以下の関係：
Ｍｚ／Ｍｗ＞０．２９（Ｍｗ／Ｍｎ）＋０．８
を満たす、多峰性ポリエチレンポリマー。
【請求項３】
低分子量ホモポリマー成分と、例えばＣ３−１２αオレフィンコモノマーとの、高分子量コポリマー成分とを有する請求項１又は請求項２に記載の多峰性ポリエチレンであって、該ポリマーが、２．０ｇ／１０分以下のＭＦＲ２、９５０ｋｇ／ｍ３以上の密度、６以上のＭｗ／Ｍｎ、５８時間以上のＦＮＣＴを有し、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマー。
【請求項４】
２．０ｇ／１０分以下のＭＦＲ２、９５０ｋｇ／ｍ３以上の密度、６以上のＭｗ／Ｍｎ、５８時間以上のＦＮＣＴを有する請求項１乃至請求項３のいずれか１項に記載の多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマー。
【請求項５】
二峰性である、請求項１乃至請求項４のいずれか１項に記載の多峰性ポリエチレンポリマー。
【請求項６】
１００Ｐａ超、好ましくは１３０Ｐａ超、特に１６０Ｐａ超のＧ’値（０．０５ｒａｄ／ｓ，１９０℃）を有する、請求項１乃至請求項５のいずれか１項に記載の多峰性ポリエチレンポリマー。
【請求項７】
５６０ｋＤａ以上、好ましくは６００ｋＤａ以上、特に６３０ｋＤａ以上のＭｚを有する、請求項１乃至請求項６のいずれか１項に記載の多峰性ポリエチレンポリマー。
【請求項８】
０．１〜２．０ｇ／１０分、例えば０．５〜１．３ｇ／１０分のＭＦＲ２を有する、請求項１乃至請求項７のいずれか１項に記載の多峰性ポリエチレンポリマー。
【請求項９】
５８時間以上、例えば６０時間以上のＥＳＣＲ（ＦＮＣＴ）を有する、請求項１乃至請求項８のいずれか１項に記載の多峰性ポリエチレンポリマー。
【請求項１０】
低分子量（ＬＭＷ）ホモポリマー成分と高分子量（ＨＭＷ）エチレンコポリマー成分とを有する請求項１乃至請求項９のいずれか１項に記載の多峰性ポリエチレンポリマーであって、好ましくはＨＭＷコポリマー成分が１種以上のＣ３−１２αオレフィン、好ましくはブタ−１−エン、ヘキサ−１−エン及びオクタ−１−エンを含む、多峰性ポリエチレンポリマー。
【請求項１１】
４０〜６０重量％のＨＭＷ成分（Ｂ）と６０〜４０重量％のＬＭＷ成分（Ａ）とを有する、請求項１０に記載の多峰性ポリエチレンポリマー。
【請求項１２】
４８〜５５重量％のＨＭＷ成分（Ｂ）と５２〜４５重量％のＬＭＷ成分（Ａ）とを有する、請求項１１に記載の多峰性ポリエチレンポリマー。
【請求項１３】
０．１〜１モル％のコモノマーを有する、請求項１乃至請求項１２のいずれか１項に記載の多峰性ポリエチレンポリマー。
【請求項１４】
該ポリマーが、１−ブテンコモノマーとのコポリマーである、請求項１乃至請求項１３のいずれか１項に記載の多峰性ポリエチレンポリマー。
【請求項１５】
５．５超のＭｚ／Ｍｗを有する、請求項１乃至請求項１４のいずれか１項に記載の多峰性ポリエチレンポリマー。
【請求項１６】
５．６〜６．４のＭｚ／Ｍｗを有する、請求項１乃至請求項１５のいずれか１項に記載の多峰性ポリエチレンポリマー。
【請求項１７】
１．０〜２０ｇ／１０分、例えば２．０〜２０ｇ／１０分のＭＦＲ５を有する、請求項１乃至請求項１６のいずれか１項に記載の多峰性ポリエチレンポリマー。
【請求項１８】
３５〜６５％の低分子量ホモポリマー成分（Ａ）と６５〜３５％の高分子量コポリマー成分（Ｂ）とを有する多峰性ポリエチレンポリマーであって、
該ポリマーが、０．５ｇ／１０分〜２．０ｇ／１０分のＭＦＲ２、９５０ｋｇ／ｍ３以上の密度、６以上のＭｗ／Ｍｎ、５８時間以上のＦＮＣＴを有し、
クリープ歪み≦０．００５５ｌｎ（時間）＋０．０１４
（ただし、クリープ歪みはＩＳＯ８９９−１：２００３に従って測定され、時間は秒単位で測定され、少なくとも２００≦時間（秒）≦３００００の範囲である。）である、多峰性ポリエチレンポリマー。
【請求項１９】
請求項１乃至請求項１８のいずれか１項に記載のポリマーを含む、射出成形品又は圧縮成形品、例えばキャップ又はクロージャー。
【請求項２０】
キャップ又はクロージャーのような射出成形品又は圧縮成形品の製造において請求項１乃至請求項１８のいずれか１項に記載のポリマーを使用する方法。
【請求項２１】
請求項１乃至請求項１８のいずれか１項に記載のポリエチレンの製造方法であって、
エチレン及び任意には１種以上のＣ３−１０αオレフィンコモノマーを重合して、低分子量成分（Ａ）を形成する工程と、次いで
成分（Ａ）の存在下で、エチレン及び任意には１種以上のＣ３−１０αオレフィンコモノマーを重合して、高分子量成分（Ｂ）を形成する工程と
を含む方法。
【請求項２２】
３５〜６５％の低分子量ホモポリマー成分（Ａ）と６５〜３５％の高分子量コポリマー成分（Ｂ）とを有する多峰性ポリエチレンを含むキャップ又はクロージャーである、請求項１９に記載の射出成形品又は圧縮成形品であって、
該ポリマーが、２．０ｇ／１０分以下のＭＦＲ２、９５０ｋｇ／ｍ３以上の密度、６以上のＭｗ／Ｍｎ、５８時間以上のＦＮＣＴを有し、
クリープ歪み≦０．００５５ｌｎ（時間）＋０．０１４
（ただし、クリープ歪みはＩＳＯ８９９−１：２００３に従って測定され、時間は秒単位で測定され、少なくとも２００≦時間（秒）≦３００００の範囲である。）である、射出成形品又は圧縮成形品。
【発明の詳細な説明】
【技術分野】
【０００１】
本発明は、射出成形品又は圧縮成形品のための、特にキャップ及びクロージャーの製造のためのポリエチレンポリマーに関する。本発明はまた、該ポリマーの製造方法、該ポリマーを含む射出成形品又は圧縮成形品、及びキャップ又はクロージャーのような射出成形品又は圧縮成形品の製造のための該ポリマーの使用に関する。本発明のポリエチレンは、物品のアスペクト（低いドーミング）によって実証される、良好な応力亀裂耐性及び低いクリープ歪みに関して有利な特徴を有する成形品の形成を可能にする特定の一組の特性を有する多峰性（マルチモーダル）高密度ポリエチレンである。
【背景技術】
【０００２】
射出成形は、比較的複雑な形状及びある範囲のサイズを有する物品を含む広範な物品の造に使用し得る。射出成形は、例えば、炭酸飲料又は非炭酸飲料を収容するボトルのような食品及び飲料用途向け或いは化粧品及び医薬品用の容器のような非食品用途向けのキャップ及びクロージャーとして使用される物品の製造に適している。
【０００３】
射出成形は、ポリマーを溶融させた後、注入によって金型に充填する成形プロセスである。初期注入時に、高圧が使用され、ポリマーメルトが圧縮される。こうして、金型に注入されると、ポリマーメルトは最初に膨張又は「緩和」して金型を充填する。しかし、金型はポリマーメルトよりも温度が低く、そのためポリマーメルトが冷却する際に収縮が起こり易い。この影響を補償するため背圧が加えられる。しかる後、ポリマーメルトはさらに冷却され、変形を起こさずに成形品を金型から取り外すことができるようになる。
【０００４】
射出成形品の重要な特性は、その応力亀裂耐性である。本発明の射出成形品が脆性破壊を示すべきではなく、したがって高い応力亀裂耐性を有するべきであることが理解されるであろう。しかし、応力亀裂耐性の増加は一般に引張弾性率等の引張強度の低下を伴う。したがって、密度が低いとＥＳＣＲは高くなるが引張強度は低下する。射出成形品は、好ましくは剛性であることも理解されるであろう。
【０００５】
ＥＳＣＲの向上に伴う引張弾性率の減少は、ＨＤＰＥで特に顕著である。本発明者らは、特にキャップ及びクロージャー市場用に開発され、向上した応力亀裂耐性及び剛性（すなわち、高密度）を有する新しいＨＤＰＥを探求した。ただし、課題に追加するために、これらの改良点は、ポリマーの加工性又は形成された物品の外観を犠牲にするものであってはならない。加工性は、顧客のニーズを満すために維持又は改善さえしなければならない。射出成形品は迅速に製造され、加工性が低下すると、サイクル時間を増加させ、それによりプロセス効率を低下させるおそれがある。
【０００６】
本発明者らは、ＨＤＰＥが、射出成形に適したメルトフローレイトで所定のクリープ歪みの関係を有していると、高い応力亀裂耐性と加工性との好ましい組合せが達成できることを見出した。特に、本発明では、ＦＮＣＴを低下させずに改善された（つまり、低減した）クリープ歪みをもたらす調整された分子量を有する多峰性ＨＤＰＥポリマーについて記載する。本発明のＦＮＣＴは、同等の市販ポリマーグレードの選択肢よりも明らかに改善されている。さらに、本ポリマーを用いて製造されたキャップ又はクロージャーは、特にドーミングの程度が低いという点で、優れたアスペクトを有する。
【０００７】
クリープは、機械的応力の影響下で固体材料が永久に変形する傾向であり、ポリマー製造業者には望ましくない。したがって、本発明の低クリープポリマーは有利である。
【０００８】
キャップの特定の用途は、加圧ボトル用のクロージャーを形成することである。ボトルの内容物が加圧される場合、例えば炭酸飲料を収容するボトルと共に使用される場合、キャップは連続的な内圧に付される。これは、長期保存後のキャップの変形（当技術分野で「ドーミング」として知られる。）を招くおそれがある。本質的に、キャップは上方に変形してキャップの上面にドーム形状又は凸形を形成する。
【０００９】
ドーミングの発生は必然的にキャップの壁部の厚さの変動をもたらし、弱さを招くおそれがある。ドーム形表面の厚さの減少は、キャップに対する応力が高まり、応力亀裂による破損の可能性が高まることを意味する。これは、圧力の喪失或いは最終的にはキャップの破裂さえ生じかねない。
【００１０】
過度のドーミングは、製品の美的魅力を低下させるおそれもある。
【００１１】
本発明は、特に低いクリープ歪みを有するポリマーの使用に依拠する。低いクリープ歪みはドーミングを減らし、さらに好ましいキャップをもたらす。これは、本発明によって、高い密度及びＦＮＣＴにて達成される。
【００１２】
本発明は、広い分子量分布の広い多峰性ポリエチレンであって、理想的には慎重に選択されたＭｚ値とＭｎ値とＭｗ値の関係を有する多峰性ポリエチレンの使用に依拠する。本発明のポリマーは、好ましくは高分子量テールを有する。
【００１３】
国際公開第２０１４／１８０９８９号には、特定のＭｚ、Ｍｗ及びＭｎ間の関係を有するポリマー組成物が記載されており、これは、エンジェルヘアの問題を軽減することが判明している。エンジェルヘアの問題は、ポリマー中の高分子量鎖の存在によって悪化すると示唆されている。国際公開第２０１４／１８０９８９に記載されたポリマー組成物は、高分子量テールがあまり明確でなく、それによってキャップ上に形成される「ハイチップ」を低くすることができる。
【００１４】
本発明は、国際公開第２０１４／１８０９８９号に記載されたポリマー組成物の代替物を提供する。理論に束縛されることは望まないが、本発明の多峰性ポリマー組成物はＭｗ、Ｍｚ及びＭｎの相補的な組合せを提供すると考えられる。特に、本発明のポリマー組成物は、国際公開第２０１４／１８０９８９に記載されているものよりも若干高い分子量テール（ｘ軸）を有するが、依然として容認できるクリープ歪と応力亀裂耐性と加工性とのバランスを維持している。
【００１５】
特に、今回、Ｍｗ、Ｍｎ及びＭｚの特定の数値内で操作することによって、良好な加工性と低いクリープ歪みを維持しながら、ブレンドのＥＳＣＲを増大させることができることが判明した。
【００１６】
本発明の組成物は、ＥＳＣＲと加工性と低クリープ歪みとのバランスが改善されているだけでなく、予期しないことに、ボトルのクロージャーに成形したときに低減したドーミングを呈する。
【００１７】
欧州特許出願公開第１９４０９４２号では、ＨＤＰＥ組成物は主にブロー成形用途向けに記載されている。この組成物は、単峰性（ユニモーダル）ＨＤＰＥと高Ｍｗ単峰性ポリマーとのブレンドを含んでいて、二峰性（バイモーダル）組成物を形成する。ただし、このポリマーは請求項１の関係を満たさない。
【００１８】
欧州特許出願公開第１６５５３３６号及び同第１６５５３３８号には、射出成形キャップ及びクロージャーに適したポリマー組成物が記載されており、ＳＨＩとＭＦＲ２との特定の関係を有すると記載されている。
【００１９】
欧州特許出願公開第１７５３７９１号（国際公開第２００５／１０３１００号）には、最低の５〜５０重量％のポリエチレン鎖の分岐度及び最高の５〜５０重量％のポリエチレン鎖の分岐度によって定義されるポリエチレンが記載されている。
【００２０】
国際公開第２００８／１３７７２２号には、高い剛性と高いＥＳＣＲを有する二峰性ポリエチレンが記載されている。
【００２１】
本発明者らは、本発明のポリマーを、同等の密度の広範な市販射出成形グレードと比較したところ、請求項１に記載の関係が、市販の多峰性ポリマーには見出すことのできないものであるとともに、上記で強調した有利な特性をもたらすものであることを見出した。
【発明の概要】
【００２２】
一態様では、本発明は、２．０ｇ／１０分以下のＭＦＲ２、６以上のＭｗ／Ｍｎ、９５０ｋｇ／ｍ３以上の密度を有する多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマーを提供する。
【００２３】
一態様では、本発明は、２．０ｇ／１０分以下のＭＦＲ２、６以上のＭｗ／Ｍｎ、９５０ｋｇ／ｍ３以上の密度、５８時間以上のＦＮＣＴを有する多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマーを提供する。
【００２４】
別の態様では、本発明は、２．０ｇ／１０分以下のＭＦＲ２、６以上のＭｗ／Ｍｎ、９５０ｋｇ／ｍ３以上の密度を有する多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）であり、かつ該多峰性ポリエチレンが、以下の関係：
Ｍｚ／Ｍｗ＞０．２９（Ｍｗ／Ｍｎ）＋０．８
を満たす、多峰性ポリエチレンポリマーを提供する。
【００２５】
好ましくは、本多峰性ポリエチレンポリマーは、低分子量ホモポリマー成分又はコポリマー成分と、例えばＣ３−１２αオレフィンコモノマーとの、高分子量コポリマー成分とを含む。さらに好ましくは、本多峰性ポリエチレンポリマーは、低分子量ホモポリマー成分と、例えばＣ３−１２αオレフィンコモノマーとの、高分子量コポリマー成分とを含む。
【００２６】
従って、本発明は、低分子量ホモポリマー成分と、例えばＣ３−１２αオレフィンコモノマーとの、高分子量コポリマー成分とを含む多峰性ポリエチレンポリマーであって、該ポリマーが、２．０ｇ／１０分以下のＭＦＲ２、９５０ｋｇ／ｍ３以上の密度、６以上のＭｗ／Ｍｎ、５８時間以上のＦＮＣＴを有し、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマーを提供する。
【００２７】
別の態様では、本発明は、０．５〜２．０ｇ／１０分のＭＦＲ２、９５０ｋｇ／ｍ３以上の密度、６以上のＭｗ／Ｍｎ、５８時間以上のＦＮＣＴを有する多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲、好ましくは５００００である。）である、多峰性ポリエチレンポリマーを提供する。
【００２８】
本発明のポリマーは高い分子量分布Ｍｗ／Ｍｎを有する。この分子分布構造は、良好なアスペクト（例えば、キャップに成形して、差圧に暴露されたときのドーミングの程度が低いこと）を有する成形品、特にキャップ及びクロージャを生じる。
【００２９】
別の態様では、本発明は、上記で定義したポリマーを含むキャップ又はクロージャのような射出成形品又は圧縮成形品を提供する。かかるキャップ又はクロージャーの重量は１〜１０ｇとし得る。
【００３０】
別の態様では、本発明は、キャップ又はクロージャのような射出成形品又は圧縮物品の製造における、上記で定義したポリマーの使用を提供する。
【００３１】
別の態様では、本発明は、上記で定義したポリエチレンの製造方法であって、
エチレン及び任意には１種以上のＣ３−１２αオレフィンコモノマーを重合して、低分子量成分（Ａ）を形成する工程と、次いで
成分（Ａ）の存在下で、エチレン及び任意には１種以上のＣ３−１２αオレフィンコモノマーを重合して、高分子量成分（Ｂ）を形成する工程と
を含む方法を提供する。本発明はさらに、上記方法の生成物を圧縮又は射出成形して物品を形成することを含む。好ましくは、本方法で製造される多峰性ポリエチレンポリマーは、低分子量ホモポリマー成分と、例えばＣ３−１２αオレフィンコモノマーとの、高分子量コポリマー成分とを含む。
【００３２】
定義
「Ｍｚ」という用語は、ポリマーのＺ平均分子量をいう。Ｍｚは、分子が分子サイズに従って分布する熱力学的平衡を確立することによって測定される。Ｍｚは、他の平均よりも、試料中に存在する最大の分子に影響を受けやすく、従って本発明で報告する値は、はっきりとした高分子量テールを有するポリマーを表す。
【発明を実施するための形態】
【００３３】
今回、本発明の高密度ポリエチレンポリマーが、非常に良好な機械的特性（例えばＦＮＣＴに関して）と、優れた加工性（例えば、クリープ歪み及びＧ’弾性率値に関して）及びアスペクト（例えば低いドーミングに関して）とを併せもつ、圧縮又は特に射出成形用、特にキャップ及びクロージャ用途向けの改善された材料を与えることが判明した。ドーミングは、容器の内と外で圧力差が存在するときはいつも、潜在的な問題である。
【００３４】
本発明のポリマーは、多峰性高密度エチレンポリマーであり、エチレンホモポリマー又はエチレンコポリマーであってもよい。エチレンコポリマーとは、重量を基準にしてその大部分がエチレンモノマー単位に由来するポリマーを意味する。コモノマーの寄与は、好ましくは１０モル％以下、さらに好ましくは５モル％以下である。理想的には、本発明のポリマー中に存在するコモノマーの量は非常に低レベルであり、例えば０．１〜２モル％、例として０．１〜１モル％などである。本発明のポリマーは好ましくはコポリマーである。
【００３５】
他の１種以上の共重合性モノマーは、好ましくはＣ３−１２、特にＣ３−１０αオレフィンコモノマーであり、特に１種又は複数種のエチレン性不飽和コモノマー、特にプロペン、ブタ−１−エン、ヘキサ−１−エン、オクタ−１−エン及び４−メチル−ペンタ−１−エンのようなＣ３−１０αオレフィンである。１−ヘキセン及び１−ブテンの使用が特に好ましい。理想的には１種類のみのコモノマーが存在する。
【００３６】
本発明のポリマーがコポリマーであるときは、エチレンと１種以上のコモノマーとを含むのが好ましい。理想的には、そのコモノマーは１−ブテンである。
【００３７】
本発明のポリマーは多峰性であり、２種以上の成分を含む。本発明のポリマーは、好ましくは、
（Ａ）相対的に低分子量の第１のエチレンホモ−又はコ−ポリマー成分と、
（Ｂ）相対的に高分子量の第２のエチレンホモ−又はコ−ポリマー成分と
を含む。
【００３８】
高分子量成分が、低分子量成分よりも５０００Ｄａ以上、例えば１００００Ｄａ以上大きいＭｗを有するのが一般に好ましい。
【００３９】
本発明のＨＤＰＥは多峰性である。通常、複数の画分で異なる（重量平均）分子量及び分子量分布を生じる異なる重合条件下で製造された２以上のポリエチレン画分を含むポリエチレン組成物は、「多峰性」と呼ばれる。したがって、こうした意味で、本発明の組成物は、多峰性ポリエチレンである。「多」という接頭辞は、組成物を構成する異なるポリマー画分の数に関する。例えば、２つの画分のみからなる組成物は「二峰性」と呼ばれる。本発明のポリマー組成物は好ましくは二峰性であり、換言すると、それらは、１つの低分子量成分と１つの高分子量成分とを含む。
【００４０】
このような多峰性ポリエチレンの分子量分布曲線の形態、つまりその分子量の関数としてのポリマー重量分率のグラフの外観は、２以上の最大値を示すか、或いは個々の画分の曲線に比べて少なくとも幅が明瞭に拡がっている。
【００４１】
例えば、複数の反応器を直列に連結し、各反応器で異なる条件を用いる連続多段階プロセスでポリマーを製造すると、異なる反応器で製造されたポリマー画分は、各々独自の分子量分布及び重量平均分子量を有する。このようなポリマーの分子量分布曲線を記録し、これらの画分の個々の曲線を重ね合わせると、得られるポリマー生成物全体の分子量分布曲線となり、通常は２以上の異なる最大をもつ曲線が得られる。
【００４２】
本発明のポリマー組成物は、２００≦時間（ｓ）≦３００００の間隔、好ましくは２００≦時間（ｓ）≦５００００の時間間隔で、以下の関係を満たすことが要件とされる。
クリープ歪み≦０．００５５ｌｎ（時間）＋０．０１４
ただし、クリープ歪みはＩＳＯ８９９−１：２００３に従って測定され、時間はクリープ試験の開始時から秒単位で測定される。「ｌｎ」という用語は、［ｌｏｇｅ」の通常の意味をもつ。この関係は、この範囲外の他のｔ値（例えば最大１０００００秒の時間）でも満され得ることが理解されよう。
【００４３】
したがって、クリープ歪みは、２００〜３００００秒のような狭い時間スケールで測定してもよいし、或いは２００〜５００００秒のような広い時間スケールで測定してもよい。したがって、別の態様では、本発明は、２．０ｇ／１０分以下のＭＦＲ２、６以上のＭｗ／Ｍｎ、９５０ｋｇ／ｍ３以上の密度を有する多峰性ポリエチレンポリマーであって、
クリープ歪み≦０．００５５ｌｎ（時間）＋０．０１４
（ただし、クリープ歪みはＩＳＯ８９９−１：２００３に従って測定され、時間は秒単位で測定され、２００≦時間（秒）≦３００００の範囲である。）である、多峰性ポリエチレンポリマーを提供する。
【００４４】
クリープ歪みの測定方法は、以下の試験方法の項目で説明する。試料への荷重は理論的には瞬間的に加えるべきであることが理解されよう。実際には、これは不可能であり、荷重は一般に１０秒以下の期間で加えられる。試料に荷重をかけるのにかかる時間のわずかな差異は、短期のクリープ挙動に影響を及ぼす潜在的可能性がある。クリープデータの信頼性を担保し、荷重付与履歴の影響を排除するため、最初の１００秒間（最大負荷時間の１０倍）のデータは報告しない。明らかなように、クリープ歪みは６０℃及び６ＭＰａで測定される。
【００４５】
この式は、図１（６０℃及び６ＭＰａで測定）に示すように、クリープ歪み対時間曲線において直線を規定する。直線の下にある本発明のポリマーは、試験した他の多峰性ポリマーよりも低いクリープ、つまり良好なクリープ耐性を示す。クリープ特性は、単峰性材料のものに類似しているが、本発明の多峰性ポリマーは、単峰性グレードには存在しない優れたＦＮＣＴも併せもつ。
【００４６】
本発明のポリマーは、２ｇ／１０分以下、好ましくは１．３ｇ／１０分以下、好ましくは１．０ｇ／１０分以下、例えば０．９ｇ／１０分以下のＭＦＲ２を有する。本ポリマーは好ましくは０．０１ｇ／１０分の最低小ＭＦＲ２、例えば０．０５ｇ／１０分超、好ましくは０．１０ｇ／１０分以上、理想的には０．３ｇ／１０分以上、特に０．５ｇ／１０分以上の最小ＭＦＲ２を有する。したがって、ＭＦＲ２の特に好適な値は０．５０〜２．０ｇ／１０分、例えば０．５〜１．３ｇ／１０分である。特に、ＭＦＲ２の好適な値は０．６〜２．０ｇ／１０分、例えば０．６〜１．３ｇ／１０分である。
【００４７】
本発明のポリマーは、好ましくは２０〜１００ｇ／１０分、例えば２５〜９０ｇ／１０分、さらに好ましくは３０〜８０ｇ／１０分、最も好ましくは３０〜６０ｇ／１０分のＭＦＲ２１を有する。
【００４８】
本発明のポリマーは、好ましくは０．５〜２０ｇ／１０分、例えば０．８〜１５ｇ／１０分、好ましくは１．０〜１０ｇ／１０分のＭＦＲ５を有する。
【００４９】
ポリマーの密度は、好ましくは９５０ｋｇ／ｍ３以上である。したがって、本発明のポリマーは高密度ポリエチレンＨＤＰＥである。さらに好ましくは、ポリマーは９５４ｋｇ／ｍ３以上の密度を有する。
【００５０】
さらに、ポリマーの密度は好ましくは９７０ｋｇ／ｍ３以下、さらに好ましくは９６５ｋｇ／ｍ３以下である。理想的な密度範囲は９５０〜９６０ｋｇ／ｍ３である。
【００５１】
ポリマーは、好ましくは、５０時間以上、例えば５８時間以上、さらに好ましくは６０時間以上、さらに好ましくは６２時間以上のＦＮＣＴとして測定される環境応力亀裂耐性を有する。ＦＮＣＴはできるだけ高いのが理想的であるが、典型的な上限は２００時間、例えば１５０時間とすることができる。ポリマーがこのような高いＥＳＣＲ値を示すとともに、０．５〜２．０ｇ／１０分のＭＦＲ２、好ましくは０．６〜１．５ｇ／１０分のＭＦＲ２を示すことが特に好ましい。本発明のポリマーは、より大きな加工性を有しつつ、既存の多峰性ブレンドよりも優れたＥＳＣＲを示す。
【００５２】
本発明のポリマーの分子量及び分子分布が重要であることは理解されよう。ポリエチレンポリマーは、好ましくは、重量平均分子量Ｍｗと数平均分子量Ｍｎとの比である分子量分布Ｍｗ／Ｍｎが６以上、例えば１０以上、さらに好ましくは１２以上、さらに一段と好ましくは１４以上である。
【００５３】
ポリマーのＭｗ／Ｍｎは３０以下であるのが好ましく、２５以下であるのがさらに好ましい。
【００５４】
ポリマーの重量平均分子量Ｍｗは、好ましくは５０ｋＤ以上、さらに好ましくは８０ｋＤ以上、最も好ましくは１００ｋＤ以上である。さらに、組成物のＭｗは、好ましくは３００ｋＤ以下、さらに好ましくは２７５ｋＤ以下である。
【００５５】
Ｍｚ／Ｍｗ比は好ましくは８．０以下、さらに好ましくは７．０以下、特に６．５以下、例えば６．４以下である。Ｍｚ／Ｍｗ比は、好ましくは３．０以上、さらに好ましくは３．５以上である。５．６〜６．４の範囲が特に好ましい。Ｍｚの実際の値は、好ましくは５００ｋＤ〜８００ｋＤの範囲、例えば６００ｋＤ〜７５０ｋＤ、例えば６２０ｋＤ〜７５０ｋＤなどである。特に好ましいのは、６３０ｋＤ〜８００ｋＤの範囲内のＭｚ値である。
【００５６】
好ましい一実施形態では、ポリマー組成物のＭＦＲ２は１．３０ｇ／１０分未満であり、Ｍｚは５６０ｋＤ超、好ましくは６００ｋＤ超、特に６３０ｋＤ超である。
【００５７】
また、本発明の組成物は、１００Ｐａ超、好ましくは１３０Ｐａ超、特に１５０Ｐａ超の弾性率Ｇ’（０．０５６ｒａｄ／ｓ、１９０℃）を有するのが好ましい。Ｇ’は、ポリマーの加工性の尺度である。
【００５８】
国際公開第２０１４／１８０９８９号には、Ｍｗ／Ｍｎ値とＭｚ／Ｍｗ値が以下の関係を満たすポリマー組成物が記載されている。
Ｍｚ／Ｍｗ≦０．２９（Ｍｗ／Ｍｎ）＋０．８    （ＸＸ）
【００５９】
一実施形態では、本発明のポリマー組成物は、上記の関係式（ＸＸ）を満たさない。すなわち、本発明のポリマー組成物は以下の関係式を満たす。
Ｍｚ／Ｍｗ＞０．２９（Ｍｗ／Ｍｎ）＋０．８    （ＸＸ’）
【００６０】
上述の通り、本発明のポリマーは、少なくとも低分子量成分（Ａ）と高分子量成分（Ｂ）とを含む。本組成物における画分（Ａ）と画分（Ｂ）との重量比は、３０：７０〜７０：３０、さらに好ましくは３５：６５〜６５：３５、最も好ましくは４０：６０〜６０：４０の範囲である。いくつかの実施形態では、この比は、４５〜５５重量％の画分（Ａ）と５５〜４５重量％の画分（Ｂ）、例えば４５〜５２重量％の画分（Ａ）と５５〜４８重量％の画分（Ｂ）とし得る。ただし、ＨＭＷ成分が同じ割合で存在する場合又は過半を占める場合、例えば５０〜５４重量％のＨＭＷ成分（Ｂ）と５０〜４６重量％の画分（Ａ）の場合に、最良の結果が得られることが判明した。
【００６１】
画分（Ａ）及び（Ｂ）は共にエチレンコポリマー又はエチレンホモポリマーであってもよいが、好ましくは少なくとも一方の画分はエチレンコポリマーである。好ましくは、ポリマーは、エチレンホモポリマー及びエチレンコポリマー成分を含む。
【００６２】
成分の１つがエチレンホモポリマーである場合、これは、好ましくは重量平均分子量（Ｍｗ）の低い成分、すなわち画分（Ａ）である。したがって、理想的なポリマーは、低分子量ホモポリマー成分（Ａ）と、高分子量成分（Ｂ）、理想的にはエチレンブテン高分子量成分との組合せである。
【００６３】
低分子量画分（Ａ）は、好ましくは１０ｇ／１０分以上、さらに好ましくは５０ｇ／１０分以上、最も好ましくは１００ｇ／１０分以上のＭＦＲ２を有する。
【００６４】
さらに、画分（Ａ）は、好ましくは１０００ｇ／１０分以下、好ましくは８００ｇ／１０分以下、最も好ましくは６００ｇ／１０分以下のＭＦＲ２を有する。
【００６５】
画分（Ａ）の重量平均分子量Ｍｗは、好ましくは１０ｋＤ以上、さらに好ましくは２０ｋＤ以上である。画分（Ａ）のＭｗは、好ましくは９０ｋＤ以下、さらに好ましくは８０ｋＤ以下、最も好ましくは７０ｋＤ以下である。
【００６６】
好ましくは、画分（Ａ）は、９６５ｋｇ／ｍ３以上の密度を有するエチレンホモポリマー又はコポリマーである。
【００６７】
最も好ましくは、画分（Ａ）はエチレンホモポリマーである。画分（Ａ）がコポリマーである場合、そのコモノマーは好ましくは１−ブテンである。画分（Ａ）がコポリマーである場合、そのコモノマー含有量は、好ましくは非常に低く、例えば０．２モル％未満、好ましくは０．１モル％未満、特に０．０５モル％未満である。したがって、さらに好ましい選択肢は、画分（Ａ）を、ホモポリマー、又は０．２モル％未満、好ましくは０．１モル％未満、特に０．０５モル％未満のようにコモノマー含有量の非常に低いコポリマーとすることである。高Ｍｗ画分（Ｂ）は、好ましくはコポリマーである。
【００６８】
高分子量画分（Ｂ）は、好ましくは６０ｋＤ以上、さらに好ましくは１００ｋＤ以上のＭｗを有する。また、画分（Ｂ）は、好ましくは５００ｋＤ以下、さらに好ましくは４００ｋＤ以下のＭｗを有する。
【００６９】
好ましくは、画分（Ｂ）は、９６５ｋｇ／ｍ３未満の密度を有するエチレンホモポリマー又はコポリマーである。
【００７０】
最も好ましくは、画分（Ｂ）はコポリマーである。好ましいエチレンコポリマーはコモノマーとしてα−オレフィン（例えばＣ３−１２α−オレフィン）を用いる。好適なα−オレフィンの例としては、ブタ−１−エン、ヘキサ−１−エン及びオクタ−１−エンが挙げられる。ブタ−１−エンが特に好ましいコモノマーである。
【００７１】
本発明の組成物の画分（Ａ）及び／又は（Ｂ）の特徴が本明細書に示されている場合、画分が別々に製造される場合又は多段階プロセスの第１段階で製造される場合のように、それらの値がそれぞれの画分で直接測定できる場合には、それらの値は一般に有効である。ただし、組成物は、例えば画分（Ａ）及び（Ｂ）が後の段階で製造される多段階プロセスでも製造することができ、そうするのが好ましい。そのような場合、多段階プロセスの第２段階（又はさらに後の段階）で製造される複数の画分の特性は、多段階プロセスにおいてそれぞれの画分が生成される段階に関して、同一の重合条件（例えば、同一の温度、反応物質／希釈剤の分圧、懸濁媒質、反応時間など）を適用するとともに、以前に生成されたポリマーが存在しない触媒を使用することによって、単一段階で別々に製造された複数のポリマーから推測することができる。或いは、多段階プロセスの高次段階で製造された画分の特性を、例えばＢ．  Ｈａｇｓｔｒｏｍ，  Ｃｏｎｆｅｒｅｎｃｅ  ｏｎ  Ｐｏｌｙｍｅｒ  Ｐｒｏｃｅｓｓｉｎｇ  （Ｔｈｅ  Ｐｏｌｙｍｅｒ  Ｐｒｏｃｅｓｓｉｎｇ  Ｓｏｃｉｅｔｙ），  Ｅｘｔｅｎｄｅｄ  Ａｂｓｔｒａｃｔｓ  ａｎｄ  Ｆｉｎａｌ  Ｐｒｏｇｒａｍｍｅ，  Ｇｏｔｈｅｎｂｕｒｇ，  Ａｕｇｕｓｔ  １９  ｔｏ  ２１，  １９９７，  ４：１３の記載に従って、計算することもできる。
【００７２】
したがって、多段階プロセス生成物について直接測定することはできないが、このような多段階プロセスの高次段階で生成される画分の特性は、上述の方法のいずれか又は両方を適用することによって決定することができる。当業者は、適切な方法を選択できるであろう。
【００７３】
別の態様では、本発明は、
３５〜６５％の低分子量ホモポリマー成分（Ａ）と６５〜３５％の高分子量コポリマー成分（Ｂ）とを有する多峰性ポリエチレンポリマーであって、該ポリマーが、０．５ｇ／１０分〜２．０ｇ／１０分のＭＦＲ２、９５０ｋｇ／ｍ３以上の密度、６以上のＭｗ／Ｍｎ、５８時間以上のＦＮＣＴを有し、
クリープ歪み≦０．００５５ｌｎ（時間）＋０．０１４
（ただし、クリープ歪みはＩＳＯ８９９−１：２００３に従って測定され、時間は秒単位で測定され、少なくとも２００≦時間（秒）≦３００００の範囲である。）である多峰性ポリエチレンポリマーを提供する。
【００７４】
上述の多峰性（例えば二峰性）ポリエチレンは、それらの分子量分布における最大中心が異なる２種以上のポリエチレン（例えば単峰性ポリエチレン）の機械的ブレンディングによって製造することができる。ブレンディングに必要とされる単峰性ポリエチレンは、市販品であってもよいし、或いは当業者に公知の従来法を用いて調製したものであってもよい。ブレンド及び／又は最終ポリマー組成物に使用されるポリエチレンの各々は、低分子量成分、高分子量成分及び組成物についてそれぞれ本明細書で既に説明した特性を有し得る。
【００７５】
本発明の方法は、好ましくは、
エチレン及び任意には１種以上のＣ３−１０αオレフィンコモノマーを重合して、低分子量成分（Ａ）を形成する工程と、次いで
成分（Ａ）の存在下で、エチレン及び任意には１種以上のＣ３−１０αオレフィンコモノマーを重合して、高分子量成分（Ｂ）を形成する工程と
を含む。
【００７６】
１以上の成分が気相反応で製造されると好ましい。
【００７７】
さらに好ましくは、ポリエチレン組成物の画分（Ａ）及び画分（Ｂ）の一方、好ましくは画分（Ａ）は、スラリー反応、好ましくはループ反応器中で製造され、画分（Ａ）及び画分（Ｂ）の一方、好ましくは画分（Ｂ）は気相反応で製造される。
【００７８】
好ましくは、多峰性ポリエチレン組成物は、例えば、各々の部位がそれ自体の触媒部位前駆体から得られる２以上の異なる触媒部位を有する触媒系又は混合物の使用、或いは異なる段階又はゾーンでプロセス条件が異なる（例えば、温度、圧力、重合媒体、水素分圧などが異なる）２段階以上の（すなわち多段階）重合プロセスの使用など、多峰性（例えば二峰性）ポリマー生成物を生成する条件を用いる重合によって製造することができる。
【００７９】
好ましくは、多峰性（例えば二峰性）組成物は、多段階エチレン重合によって、例えば一連の反応器を使用し、任意成分のコモノマーを好ましくは高分子量／最大分子量成分の製造に使用される反応器のみに添加するか或いは各段階で使用するコモノマーの種類を変えることにより、製造される。多段階プロセスは、各ポリマー画分又は２以上のポリマー画分を別々の反応段階で、通常は各段階で異なる反応条件を用いて、重合触媒を含む前段階の反応生成物の存在下で、製造することによって、２以上の画分を含むポリマーを製造する重合プロセスであると定義される。各段階で使用される重合反応は、例えばループ反応器、気相反応器、バッチ反応器等の慣用の反応器を用いた、例えば気相、スラリー相、液相重合等の従来のエチレン単独重合又は共重合反応を伴う。（例えば、国際公開第９７／４４３７１号及び同第９６／１８６６２号参照）。
【００８０】
多段階プロセスで製造されたポリマー組成物は「インサイチュ（ｉｎ−ｓｉｔｕ）」ブレンドとも呼ばれる。
【００８１】
したがって、ポリエチレン組成物の画分（Ａ）及び（Ｂ）は、多段階プロセスの異なる段階で製造するのが好ましい。
【００８２】
好ましくは、多段階プロセスは１以上の気相段階を含み、該気相段階で好ましくは画分（Ｂ）が製造される。
【００８３】
さらに好ましくは、画分（Ｂ）は、前段階で製造された画分（Ａ）の存在下で、後の段階で製造される。
【００８４】
直列に連結された２以上の反応器を含む多段階プロセスにおいて、多峰性ポリエチレンのような、多峰性、特に二峰性のオレフィンポリマーを製造することは従前公知である。こうした先行技術の例として、欧州特許第５１７８６８号が挙げられるが、その開示内容全体は、そこに記載されたすべての好ましい実施形態を含めて、援用によって、本発明に係るポリエチレン組成物の製造のための好ましい多段階プロセスとして、本明細書の内容の一部をなす。
【００８５】
好ましくは、本発明に係る組成物を製造するための多段階プロセスの主重合段階は、欧州特許出願公開第５１７８６８号に記載されているもの、すなわち、画分（Ａ）及び（Ｂ）の製造を、画分（Ａ）のスラリー重合／画分（Ｂ）の気相重合の組合せとして行うものである。スラリー重合は、好ましくは、いわゆるループ反応で実施される。さらに好ましくは、スラリー重合段階は気相段階の前に行われる。
【００８６】
任意に及び有利には、主重合段階に先だって、全組成物の２０重量％以下、好ましくは１〜１０重量％、さらに好ましくは１〜５重量％が製造される予備重合を行ってもよい。このプレポリマーは、好ましくはエチレンホモポリマー（高密度ＰＥ）である。予備重合では、好ましくは、すべての触媒をループ反応器に仕込み、予備重合をスラリー重合として行う。かかる予備重合によって、後続の反応器で生成される微粒子が減り、最終的により均質な生成物が得られる。
【００８７】
重合触媒は、チーグラー・ナッタ（ＺＮ）、メタロセン、非メタロセン、Ｃｒ触媒等のような遷移金属の配位触媒を含む。触媒は、シリカ、Ａｌ含有担体及び二塩化マグネシウム系担体を始めとする従来の担体で担持されていてもよい。好ましくは、触媒はＺＮ触媒であり、さらに好ましくは触媒はシリカ担持ＺＮ触媒である。
【００８８】
チーグラー・ナッタ触媒は、さらに好ましくは、第４族（新ＩＵＰＡＣ方式による族番号）金属化合物、好ましくはチタンと、二塩化マグネシウム及びアルミニウムを含む。
【００８９】
触媒は市販品であってもよいし、或いは文献に記載の通り又は類似の方法で製造してもよい。本発明で使用し得る好ましい触媒の調製に関しては、Ｂｏｒｅａｌｉｓの国際公開第２００４／０５５０６８号及び同第２００４／０５５０６９号、欧州特許出願公開第０６８８７９４号及び同第０８１０２３５号を参照することができる。これらの文献の開示内容全体、特にそこに記載された触媒並びに触媒の製造方法の全般的な実施形態及びすべての好ましい実施形態に関して、援用によって本明細書の内容の一部をなす。特に好ましいチーグラー・ナッタ触媒は欧州特許出願公開第０８１０２３５号に記載されている。
【００９０】
得られる最終生成物は、２以上の反応器からのポリマーの均質混合物からなり、これらのポリマーの異なる分子量分布曲線が一緒になって１つのブロードな最大又は２以上の最大を有する分子量分布曲線を形成する。すなわち、最終生成物は二峰性又は多峰性ポリマー混合物である。
【００９１】
本発明に係る組成物のベース樹脂、すなわち全ポリマー成分の全体は、画分（Ａ）及び（Ｂ）からなる二峰性ポリエチレン混合物であるのが好ましく、任意には、上述の少量の予備重合画分をさらに含む。この二峰性ポリマー混合物は、上述のように直列に連結された２以上の重合反応器内での異なる重合条件下での重合によって製造されたものであることも好ましい。そうして得られる反応条件に関する柔軟性のために、重合はループ反応器／気相反応器の組合せで行うのが最も好ましい。
【００９２】
好ましくは、好ましい２段階方法における重合条件は、一つの段階、好ましくは第１段階で、高含有量の連鎖移動剤（水素ガス）によって、コモノマーを全く含まない比較的低分子量のポリマーを製造し、別の段階、好ましくは第２段階で、コモノマーを含有する高分子量ポリマーを製造する。ただし、これらの段階の順序は逆転してもよい。
【００９３】
ループ反応器とそれに続く気相反応器での重合の好ましい実施形態では、ループ反応器での重合温度は、好ましくは８５〜１１５℃、さらに好ましくは９０〜１０５℃、最も好ましくは９２〜１００℃であり、気相反応器の温度は好ましくは７０〜１０５℃、さらに好ましくは７５〜１００℃、最も好ましくは８２〜９７℃である。
【００９４】
連鎖移動剤、好ましくは水素を必要に応じて反応器に添加するが、好ましくは、この反応器でＬＭＷ画分を製造する場合にはエチレン１キロモル当たり１００〜８００モルのＨ２を反応器に添加し、この反応器でＨＭＷ画分を製造する場合にはエチレン１キロモル当たり５０〜５００モルのＨ２を気相反応器に添加する。
【００９５】
本発明の組成物の製造においては、好ましくはコンパウンディング工程が適用され、反応器からベース樹脂粉末として通例得られるベース樹脂の組成物つまりブレンドを、当技術分野で公知のように、押出機で押出し、次いでペレット化してポリマーペレットとする。
【００９６】
ポリエチレン組成物は、顔料、核剤、帯電防止剤、充填剤、酸化防止剤のような少量の添加剤を、一般に１０重量％以下、好ましくは５重量％以下の量で含んでいてもよい。
【００９７】
任意には、コンパウンディング工程の際に、組成物に添加剤又は他のポリマー成分を上述の量で添加することができる。好ましくは、反応器から得られる本発明の組成物は、当技術分野で公知のように、押出機において添加剤と共にコンパウンディングされる。
【００９８】
本発明のポリエチレンポリマーは、他のポリマー成分、例えば本発明の他のポリマー、他のＨＤＰＥ、又はＬＬＤＰＥ又はＬＤＰＥのような他のポリマーと組合せてもよい。ただし、キャップ及びクロージャーのような本発明の物品は、本発明のポリマーが好ましくは７５重量％以上、例えば９０重量％以上、例えば９５重量％以上をなす。一実施形態では、物品は本発明のポリマーから本質的になる。「から本質的になる」という用語は、本発明のポリマーが存在する唯一の「非添加剤」ポリオレフィンであることを意味する。ただし、かかるポリマーは、通常のポリマー添加剤であってポリオレフィンに担持されることがあるもの（当技術分野で周知のいわゆるマスターバッチ）を含んでいてもよいことが理解されるであろう。から本質的になるという用語は、このような担持添加剤の存在を除外するものではない。
【００９９】
用途
さらに、本発明は、上述のポリエチレン組成物を含む射出成形品又は圧縮成形品、好ましくはキャップ又はクロージャー、及び射出成形品又は圧縮成形品、好ましくはキャップ又はクロージャーの製造のための該ポリエチレン組成物の使用に関する。好ましくは、射出成形品が製造される。
【０１００】
上述の組成物の射出成形は、従来の射出成形装置を用いて行うことができる。典型的な射出成形プロセスは１９０〜２７５℃の温度で実施し得る。
【０１０１】
さらに、本発明は、上述のポリエチレンポリマーを含む圧縮成形品、好ましくはキャップ又はクロージャー製品、並びに圧縮成形品、好ましくはキャップ又はクロージャーの製造のための該ポリエチレンポリマーの使用に関する。
【０１０２】
好ましくは、本発明の組成物は、キャップ又はクロージャー製品の製造に使用される。
【０１０３】
上述の通り、本発明のキャップ及びクロージャーは、それらのＥＳＣＲが高いだけでなく、ドーミングを低減するので、有利である。
【０１０４】
本発明のキャップ及びクロージャーは、従来のサイズのものでよく、ボトル等のために設計される。これらは、ボトルに応じて外径約２〜８ｃｍ（キャップの中実上面を横切って測定される）であり、ネジが設けられる。キャップの高さは０．８〜３ｃｍである。
【０１０５】
キャップ及びクロージャーには、当技術分野で周知の通り、開封帯（ｔｅａｒ  ｓｔｒｉｐ）を備えていてもよく、キャップは第１の開口部で開封帯から切り離される。キャップにはライナーを設けてもよい。
【０１０６】
本発明のポリマー組成物から成形されたキャップは、加圧容器（つまり大気圧を超える圧力に加圧された容器）用のキャップとして使用すると、低い又は無視できるレベルのドーミングしか呈さない。
【０１０７】
別の態様では、本発明は、３５〜６５％の低分子量ホモポリマー成分（Ａ）と６５〜３５％の高分子量コポリマー成分（Ｂ）とを有する多峰性ポリエチレンポリマーを含むキャップ又はクロージャーであって、
該ポリマーが、２．０ｇ／１０分以下のＭＦＲ２、９５０ｋｇ／ｍ３以上の密度、６以上のＭｗ／Ｍｎ、５８時間以上のＦＮＣＴを有し、
クリープ歪み≦０．００５５ｌｎ（時間）＋０．０１４
（ただし、クリープ歪みはＩＳＯ８９９−１：２００３に従って測定され、時間は秒単位で測定され、少なくとも２００≦時間（秒）≦３００００の範囲である。）である、キャップ又はクロージャーを提供する。
【０１０８】
別の態様では、本発明は、上記で定義したキャップ又はクロージャーであって、キャップに内圧を与える飲料を収容した飲料容器に螺着されたキャップ又はクロージャーを提供する。したがって、好ましくは、本発明は、炭酸飲料を含む飲料容器に螺着された本発明のキャップに関する。飲料容器自体は、例えばＰＥＴを用いて従来通り製造し得る。
【０１０９】
試験方法の項目に記載したドーミング試験に関して、本発明のポリマー組成物を含む、該組成物から本質的になる或いは該組成物からなるキャップは、１ｍｍ以下、好ましくは０．７ｍｍ未満、特に０．５ｍｍ未満のｈｄｏｍｅｄ−ｈｏｒｉｇｉｎａｌ値を呈する。或いは、ｈｄｏｍｅｄ／ｈｏｒｉｇｉｎａｌ値が、１．０〜１．１、好ましくは１．０〜１．０７、特に１．０〜１．０５、特に１．０〜１．０３の範囲であってもよい。最も好ましくは、ドーミングは０．５ｍｍ未満とすべきである。
【０１１０】
飲料ボトル用の典型的なスクリューキャップは、ボトル開封時に破断される開封帯を含めて、１６〜１７ｍｍの高さである。最も好ましい非ドーム型キャップは、炭酸飲料のように内圧を発生する製品を包装する場合に、０．５ｍｍ未満のドーミングしか呈さない。
【０１１１】
上述のいかなるパラメータも、以下に詳細を示す試験に従って測定されることが理解されよう。いずれのパラメーターにおいても狭い実施形態又は広い実施形態が開示される場合、それらの実施形態は、他のパラメータの狭い実施形態及び広い実施形態に関連して開示される。
【０１１２】
以下の非限定的な実施例及び図面を参照して本発明を説明する。
【図面の簡単な説明】
【０１１３】
【図１】図１は、各例について時間の関数としてのクリープ歪みを示す。
【図２】図２は、Ｇ’の関数としてのＦＮＣＴ及びクリープ歪みを示す。
【図３】図３は、ドーミングの有無を示すボトルキャップの近接写真を示す。
【図４】図４は、加圧前後のドーミングの程度の測定を示す。
【図５】図５は、ドーミング試験に付されるキャップの寸法を示す。
【実施例】
【０１１４】
試験方法：
メルトフローレイト
メルトフローレイト（ＭＦＲ）はＩＳＯ１１３３に従って測定し、ｇ／１０分単位で示す。ＭＦＲはポリマーの溶融粘度の指標である。ＭＦＲは、ＰＥについては１９０℃で測定される。メルトフローレイトを測定する際の荷重は通常は下付き文字で示され、例えばＭＦＲ２は２．１６ｋｇの荷重（条件Ｄ）で測定され、ＭＦＲ５は５ｋｇの荷重（条件Ｔ）で測定され、ＭＦＲ２１は２１．６ｋｇの荷重（条件Ｇ）で測定される。
【０１１５】
ＦＲＲ（フローレイト比）の量は、分子量分布の指標であり、異なる荷重下でのフローレイトの比を示す。従って、ＦＲＲ２１／２はＭＦＲ２１／ＭＦＲ２の値を示す。
【０１１６】
密度
ポリマーの密度は、ＩＳＯ１１８３／１８７２−２Ｂに従って測定した。
【０１１７】
本発明に関して、ブレンドの密度は、以下の式に従って成分の密度から計算することができる。
【数１】
2018536070.tif 000002
【０１１８】
ＮＭＲ分光法による微細構造の定量
定量的核磁気共鳴（ＮＭＲ）分光法を用いて、ポリマーのコモノマー含有量を定量した。
【０１１９】
定量的１３Ｃ｛１Ｈ｝ＮＭＲスペクトルは、１Ｈ及び１３Ｃについてそれぞれ５００．１３及び１２５．７６ＭＨｚで操作したＢｒｕｋｅｒ  Ａｄｖａｎｃｅ  ＩＩＩ  ５００  ＮＭＲ分光計を用いて、溶融状態で記録した。すべてのスペクトルは、１３Ｃ至適化７ｍｍマジックアングルスピニング（ＭＡＳ）プローブヘッドを使用して、すべての気体圧について窒素ガスを用いて１５０℃で記録した。外径７ｍｍのジルコニアＭＡＳローターに約２００ｍｇの物質を詰め込み、４ｋＨｚで回転させた。３ｓの短いリサイクルディレイの過渡ＮＯＥ｛ｐｏｌｌａｒｄ０４，ｋｌｉｍｋｅ０６｝及びＲＳ−ＨＥＰＴデカップリングスキーム｛ｆｉｌｌｉｐ０５，ｇｒｉｆｆｉｎ０７｝を利用して標準単パルス励起を用いた。スペクトル当たり合計１０２４（１ｋ）の過渡応答が得られた。この設定は、低コモノマー含有量に対するその高い感度のために選択した。
【０１２０】
定量的１３Ｃ｛１Ｈ｝ＮＭＲスペクトルを処理・統合し、カスタムスペクトル分析自動化プログラムを用いて定量的特性を決定した。すべてのケミカルシフトは、３０．００ｐｐｍのバルクメチレンシグナル（δ＋）を内部標準としたものである｛ｒａｎｄａｌｌ８９｝。
【０１２１】
１−ブテンの取込みに対応する特性シグナルを観察し（ｒａｎｄａｌｌ８９）、ポリマーに存在する他のすべてのモノマーに関する含有量をすべて計算した。
【０１２２】
孤立した１−ブテンの取込み、つまりＥＥＢＥＥコモノマー配列から得られる特徴的シグナルが観察された。孤立した１−ブテンの取込みは、コモノマー当たりの報告部位の数を表す＊Ｂ２部位に割り当てられた３９．８４ｐｐｍのシグナルの積分を用いて定量化した。
Ｂ＝Ｉ＊Ｂ２
【０１２３】
その他のコモノマー配列つまり連続コモノマー取込みの指標となる他のシグナルが観察されなかった場合、全１−ブテンコモノマー含有量は孤立１−ブテン配列の量のみに基づいて計算した。
Ｂｔｏｔａｌ＝Ｂ
【０１２４】
エチレンの相対含有量は、３０．００ｐｐｍのバルクメチレン（δ＋）シグナルの積分を用いて定量した。
Ｅ＝（１／２）×Ｉδ＋
【０１２５】
全エチレンコモノマー含有量は、バルクメチレンシグナルに基づいて、観察された他のコモノマー配列又は末端基に存在するエチレン単位を算入して、計算した。
Ｅｔｏｔａｌ＝Ｅ＋（５／２）×Ｂ
【０１２６】
ポリマーにおける１−ブテンの全モル分率は以下の通り計算した。
ｆＢ＝Ｂｔｏｔａｌ／（Ｅｔｏｔａｌ＋Ｂｔｏｔａｌ）
【０１２７】
モル％単位での１−ブテンの全コモノマー取込みは、モル分率から常法に従って計算した。
Ｂ［ｍｏｌ％］＝１００×ｆＢ
【０１２８】
重量％単位での１−ブテンの全コモノマー取込みは、モル分率から常法に従って計算した。
Ｂ［ｗｔ％］＝１００×（ｆＢ×５６．１１）／（（ｆＢ×５６．１１）＋（ｆＨ×８４．１６）＋（（１−（ｆＢ＋ｆＨ））×２８．０５））
【０１２９】
これらの手順の詳細は、Ｋｌｉｍｋｅ  ｅｔ  ａｌ．  Ｍａｃｒｏｍｏｌ．  Ｃｈｅｍ．  Ｐｈｙｓ．  ２００６；２０７：３８２、Ｐｏｌｌａｒｄ  ｅｔ  ａｌ．  Ｍａｃｒｏｍｏｌｅｃｕｌｅｓ  ２００４；３７：８１３、Ｆｉｌｉｐ  ｅｔ  ａｌ．  Ｊ．  Ｍａｇ．  Ｒｅｓｎ．  ２００５，１７６，２３９、Ｇｒｉｆｆｉｎ  ｅｔ  ａｌ．  Ｍａｇ．  Ｒｅｓ．  ｉｎ  Ｃｈｅｍ．  ２００７  ４５，Ｓ１，Ｓ１９８及びＪ．  Ｒａｎｄａｌｌ  Ｒｅｖ．  Ｍａｃｒｏｍｏｌ．  Ｃｈｅｍ．  Ｐｈｙｓ．  １９８９，Ｃ２９，２０１に記載されている。
【０１３０】
分子量
平均分子量、分子量分布（Ｍｎ、Ｍｗ、Ｍｚ、ＭＷＤ）
平均分子量（Ｍｚ、Ｍｗ及びＭｎ）、分子量分布（ＭＷＤ）、並びに多分散性指数ＰＤＩ＝Ｍｗ／Ｍｎ（ただし、Ｍｎは数平均分子量であり、Ｍｗは重量平均分子量である）で表されるその幅広さは、以下の式を用いて、ＩＳＯ１６０１４−１：２００３、ＩＳＯ１６０１４−２：２００３、ＩＳＯ１６０１４−４：２００３及びＡＳＴＭ  Ｄ６４７４−１２に従ってゲル浸透クロマトグラフィー（ＧＰＣ）によって求めた。
【数２】
2018536070.tif 000003
【０１３１】
赤外線（ＩＲ）検出器（ＰｏｌｙｍｅｒＣｈａｒ社製（スペイン、バレンシア）のＩＲ４又はＩＲ５）又はＡｇｉｌｅｎｔ  Ｔｅｃｈｎｏｌｏｇｉｅｓ社製の示差屈折計（ＲＩ）のいずれかを備え、３×Ａｇｉｌｅｎｔ−ＰＬｇｅｌ  Ｏｌｅｘｉｓ及び１×Ａｇｉｌｅｎｔ−ＰＬｇｅｌ  Ｏｌｅｘｉｓ  Ｇｕａｒｄカラムを備えた高温ＧＰＣ装置を用いた。溶媒及び移動相として、２５０ｍｇ／Ｌの２，６−ジ−ｔｅｒｔ−ブチル−４−メチル−フェノールで安定化した１，２，４−トリクロロベンゼン（ＴＣＢ）を使用した。このクロマトグラフィー系は、１ｍＬ／分の一定流速で１６０℃で操作した。１回の分析につき、２００μＬの試料溶液を注入した。データ収集は、Ａｇｉｌｅｎｔ  Ｃｉｒｒｕｓソフトウェアバージョン３．３又はＰｏｌｙｍｅｒＣｈａｒ  ＧＰＣ−ＩＲ制御ソフトウェアのいずれかを用いて行った。
【０１３２】
カラムセットは、０．５ｋｇ／ｍｏｌ〜１１５００ｋｇ／ｍｏｌの範囲の１９個の狭ＭＷＤポリスチレン（ＰＳ）標準を用いたユニバーサル較正（ＩＳＯ１６０１４−２：２００３による）を用いて較正した。ＰＳ標準は室温で数時間かけて溶解させた。ポリスチレンピーク分子量のポリオレフィン分子量への変換は、Ｍａｒｋ  Ｈｏｕｗｉｎｋ式と以下のＭａｒｋ  Ｈｏｕｗｉｎｋ定数を用いて達成される。
ＫＰＳ＝１９×１０−３ｍＬ／ｇ，αＰＳ＝０．６５５
ＫＰＥ＝３９×１０−３ｍＬ／ｇ，αＰＥ＝０．７２５
ＫＰＰ＝１９×１０−３ｍＬ／ｇ，αＰＰ＝０．７２５
較正データをフィットさせるため、三次多項式フィッティングを用いた。
【０１３３】
すべての試料は、０．５〜１ｍｇ／ｍｌの濃度範囲で調製し、連続穏やかに振盪しながらＰＰについては２．５時間、ＰＥについては１６０℃で３時間溶解した。
【０１３４】
環境応力亀裂耐性
環境応力亀裂耐性（ＥＳＣＲ）は、１ｍｍのノッチ深さ及び６ｍｍ×６ｍｍ×９０ｍｍの試験片寸法で、ＩＳＯ／ＤＩＳ１６７７０による全周ノッチクリープ試験法（ＦＮＣＴ）に従って５０℃で測定し得る。使用した溶媒は、脱イオン水中２重量％のＡｒｃｏｐａｌ  Ｎ１１０であった。圧縮成形サンプルを使用したが（ＩＳＯ１８７２−２）、圧縮成形時の冷却速度：１５Ｋ／分であった。破壊までの時間（ｔｆ）を、５〜７ＭＰａの４通りの異なる応力レベル（σ）で測定した。ｌｏｇ（ｔｆ）対ｌｏｇ（σ）のプロットを、直線及びｌｏｇ（ｔｆ）＝Ａｌｏｇ（σ）＋Ｂの式にフィットさせた。６ＭＰａの応力でのＦＮＣＴ値は、この式を用いた線形補間に基づいて計算される。
【０１３５】
クリープ歪み
標準試料（ＩＳＯ多目的試験片）を使用して時間及び温度依存性の変形挙動レベルを研究するために、６０℃及び６ＭＰａでＩＳＯ８９９−１：２００３によるクリープ試験を行った。試験片は試験温度で１５分間プレコンディショニングした。それぞれの応力レベルは、スクリュー駆動機械によって５〜１０秒以内に到達され、１０５秒間一定に保った。サンプルに荷重をかけるのに要する時間のわずかな差異が、短期クリープ挙動に影響する可能性がある。クリープデータが信頼できることを担保するため、負荷時間の少なくとも１０倍の時間（本例では１００秒）に至るまでのデータについては報告しない。
【０１３６】
歪みは、写真のゲージ断面マーク（初期ゲージ長さ５０ｍｍ）の変位のオンライン評価によってカメラで測定した。歪み及びクリープ弾性率は、各試験条件毎に時間の関数として評価した。
【０１３７】
動的剪断測定（周波数掃引測定）
動的剪断測定によるポリマーメルトの特性解析は、ＩＳＯ６７２１−１及び６７２１−１０に準拠する。測定は、２５ｍｍ平行平板ジオメトリーを備えるＡｎｔｏｎ  Ｐａａｒ  ＭＣＲ５０１応力制御回転レオメーターで行った。測定は、窒素雰囲気を用い、歪みを線形粘弾性領域内に設定して、圧縮成形した平板で行った。振動剪断試験は、ギャップを１．３ｍｍに設定し、０．０１〜６００ｒａｄ／ｓの周波数範囲を適用して、１９０℃で行った。
【０１３８】
動的剪断実験では、プローブは、正弦波変化する剪断歪み又は剪断応力（それぞれ歪み及び応力制御モード）での均一な変形に付される。制御歪み実験では、プローブは以下の式で表される正弦波歪みを受ける。
γ（ｔ）＝γ０ｓｉｎ（ωｔ）                      （１）
【０１３９】
適用される歪みが線形粘弾性領域内にある場合、得られる正弦波応力応答は以下の通り表される。
σ（ｔ）＝σ０ｓｉｎ（ωｔ＋δ）                    （２）
式中、σ０及びγ０はそれぞれ応力振幅及び歪み振幅であり、
ωは角周波数であり、
δは位相シフト（加えられた歪みと応力応答との間の損失角）であり、
ｔは時間である。
【０１４０】
動的試験結果は典型的にはいくつかの異なるレオロジー関数によって表され、剪断貯蔵弾性率Ｇ’、剪断損失弾性率Ｇ”、複素剪断弾性率Ｇ＊、複素剪断粘度η＊、動的剪断粘度η’、複素剪断粘度の異相成分η”及び損失正接ｔａｎｄは以下の通り表すことができる。
【数３】
2018536070.tif 000004
【０１４１】
参考文献
［１］Ｒｈｅｏｌｏｇｉｃａｌ  ｃｈａｒａｃｔｅｒｉｚａｔｉｏｎ  ｏｆ  ｐｏｌｙｅｔｈｙｌｅｎｅ  ｆｒａｃｔｉｏｎｓ”  Ｈｅｉｎｏ，  Ｅ．Ｌ．，  Ｌｅｈｔｉｎｅｎ，  Ａ．，  Ｔａｎｎｅｒ  Ｊ．，  Ｓｅｐｐａｌａ，  Ｊ．，  Ｎｅｓｔｅ  Ｏｙ，  Ｐｏｒｖｏｏ，  Ｆｉｎｌａｎｄ，  Ｔｈｅｏｒ．  Ａｐｐｌ．  Ｒｈｅｏｌ．，  Ｐｒｏｃ．  Ｉｎｔ．  Ｃｏｎｇｒ．  Ｒｈｅｏｌ，  １１ｔｈ  （１９９２），  １，  ３６０−３６２
［２］Ｔｈｅ  ｉｎｆｌｕｅｎｃｅ  ｏｆ  ｍｏｌｅｃｕｌａｒ  ｓｔｒｕｃｔｕｒｅ  ｏｎ  ｓｏｍｅ  ｒｈｅｏｌｏｇｉｃａｌ  ｐｒｏｐｅｒｔｉｅｓ  ｏｆ  ｐｏｌｙｅｔｈｙｌｅｎｅ”，  Ｈｅｉｎｏ，  Ｅ．Ｌ．，  Ｂｏｒｅａｌｉｓ  Ｐｏｌｙｍｅｒｓ  Ｏｙ，  Ｐｏｒｖｏｏ，  Ｆｉｎｌａｎｄ，  Ａｎｎｕａｌ  Ｔｒａｎｓａｃｔｉｏｎｓ  ｏｆ  ｔｈｅ  Ｎｏｒｄｉｃ  Ｒｈｅｏｌｏｇｙ  Ｓｏｃｉｅｔｙ，  １９９５．
［３］Ｄｅｆｉｎｉｔｉｏｎ  ｏｆ  ｔｅｒｍｓ  ｒｅｌａｔｉｎｇ  ｔｏ  ｔｈｅ  ｎｏｎ−ｕｌｔｉｍａｔｅ  ｍｅｃｈａｎｉｃａｌ  ｐｒｏｐｅｒｔｉｅｓ  ｏｆ  ｐｏｌｙｍｅｒｓ，  Ｐｕｒｅ  ＆  Ａｐｐｌ．  Ｃｈｅｍ．，  Ｖｏｌ．７０，  Ｎｏ．３，  ｐｐ．７０１−７５４，  １９９８．
【０１４２】
ドーミング試験
図５に示す寸法を有するスクリューキャップを、適切な金型を用いたポリマー組成物の射出成形によって製造する。射出成形後のキャップの底面での外径は３０．４５ｍｍ±０．１５ｍｍであり、キャップの高さは１６ｍｍ±０．３ｍｍである。キャップは、ねじが完全に係合するまで手動トルクを使用して相補的ねじに螺着される。次いで、キャップを１０ｂａｒの加圧空気で０．１時間内部加圧する。圧力を解放し、キャップを取り外す。キャリパー（装置精度１０μｍ以上／再現性３０μｍ）を使用してキャップの底面から上面の最高点までのキャップの高さ（ｈｄｏｍｅｄ）を測定する。ドーミングの程度は、高さの差（ｈｄｏｍｅｄ−ｈｏｒｉｇｉｎａｌ）として計算できる。ｈｏｒｉｇｉｎａｌの値は、加圧前のキャップの高さに対応する。
【０１４３】
実験
触媒調製
錯体の調製：
８７ｋｇのトルエンを反応器に加えた。次いで、ヘプタン中４５．５ｋｇのＢｏｍａｇ  Ａも反応器に加えた。次に、１６１ｋｇの９９．８％２−エチル−１−ヘキサノールを２４〜４０ｋｇ／ｈの流量で反応器に導入した。ＢＯＭＡＧ−Ａと２−エチル−１−ヘキサノールとのモル比は１：１．８３であった。
【０１４４】
固体触媒成分の調製：
窒素中６００℃で活性化した２７５ｋｇのシリカ（Ｃｒｏｓｓｆｉｅｌｄ社製ＥＳ７４７ＪＲ、平均粒径２０ｍｍ）を触媒調製用反応器に仕込んだ。次いで、５５５リットルのペンタンで希釈した４１１ｋｇの２０％ＥＡＤＣ（２．０ｍｍｏｌ／ｇシリカ）を周囲温度で１時間反応器に加えた。次いで、処理シリカを１時間撹拌しながら、温度を３５℃に上げた。シリカを５０℃で８．５時間乾燥させた。次いで、上述の通り調製した錯体６５５ｋｇ（２ｍｍｏｌＭｇ／ｇシリカ）を２３℃で１０分間添加した。８６ｋｇのペンタンを２２℃で１０分間反応器に加えた。スラリーを５０℃で８時間攪拌した。最後に、５２ｋｇのＴｉＣｌ４を４５℃で０．５時間添加した。スラリーを４０℃で５時間攪拌した。次いで、触媒を窒素パージして乾燥させた。
【０１４５】
本発明の多峰性エチレンポリマーの製造
５０ｄｍ３の容積を有し、温度７０℃及び圧力６１ｂａｒで作動する第１のループ反応器に、４７ｋｇ／ｈのプロパン（Ｃ３）、２ｋｇ／ｈのエチレン（Ｃ２）及び５ｇ／ｈの水素（Ｈ２）を導入して予備重合工程を行った。さらに、１５ｇ／ｈの固体重合触媒成分（製造方法は以下に記載）を、アルミニウム／チタン比が１１モル／モルとなるように、トリエチルアルミニウム助触媒と共に反応器に導入した。この予備重合反応器におけるポリマー生成速度は約２ｋｇ／ｈであった。
【０１４６】
予備重合反応器からスラリーを間欠的に抜き取って、３５０ｄｍ３の容積を有し、温度９５℃及び圧力５８ｂａｒで作動する第２のループ反応器に送り、ＬＭＷ成分を製造した。さらに、１３０ｋｇ／ｈのプロパン、エチレン及び水素を第２のループ反応器に供給したが、例えば実施例１のエチレン濃度及び水素／エチレンモル比を表１に示す。第２のループ反応器で生成したポリマー画分の生産分割、密度及びメルトフローレイトを表１に示す。この第２のループ反応器におけるポリマー生成速度は約３８ｋｇ／ｈであった。
【０１４７】
第２のループ反応器から沈降レッグを用いてスラリーを間欠的に抜き取り、温度５０℃及び圧力３ｂａｒで作動するフラッシュ容器に導き、そこで炭化水素をポリマーから実質的に除去した。フラッシュ容器からポリマーを気相反応器に導いた。気相反応器を温度８５℃及び圧力２０ｂａｒで作動してＨＭＷ成分を生成した。追加のエチレン、１−ブテンコモノマー、不活性ガスとしての窒素及び水素を供給し、エチレン濃度、１−ブテン／エチレンモル比及び水素／エチレンモル比並びに気相反応器から抜き取った実施例１のポリマーの生産分割、メルトフローレイト及び密度を表１に示す。この気相反応器におけるポリマー生成速度は約４６ｋｇ／ｈであった。
【０１４８】
得られたポリマー粉末を炭化水素から乾燥し、市販の酸化防止剤及びステアリン酸カルシウムと通常の量で混合した。次いで、この混合物を、逆回転二軸スクリュー押出機ＣＩＭ９０Ｐ（日本製鋼所製）を用いて、窒素雰囲気下で通常通り押出してペレットとした。コンパウンディングした組成物（Ｉｎｖ．Ｃ１）の特性を表２に示す。各ゾーンの温度プロファイルは９０／１２０／１９０／２５０℃であった。
【０１４９】
【表１】
2018536070.tif 000005
【０１５０】
本発明のポリマーを、幾つかの市販グレード（それらのグレード名によって特定する。）と比較する。
【０１５１】
【表２】
2018536070.tif 000006
【０１５２】
６ＭＰａ圧力下での６０℃での時間の関数としてのクリープ歪みの値を図１に示す。生データを以下の表３に示す。実施例１は、前記クリープ歪み関係を満たさない比較例１及び比較例２の二峰性ブレンドよりも低いクリープ歪みを示す。単峰性ブレンド（ＳＡＢＩＣ  Ｍ４００６０Ｓ）は、実施例１よりも依然として低いクリープ歪みを示したが、この単峰性ブレンドのＥＳＣＲ（ＦＮＣＴ）は、上記の表から分かる通り、本発明のポリエチレンブレンドよりも格段に低かった。
【０１５３】
スクリューキャップの射出成形：
本発明のポリマーをキャップに成形した。スクリューキャップ（タイプ：ＰＥ  ＰＣＯ１８８１ショートネック）の射出成形は、エンゲル速度１８０、溶融温度約２２５℃、射出速度：相対圧力１８０ｍｍ／ｓ、絶対圧力１７３ｃｍ３／ｓ、射出時間０．３５秒、背圧１ｂａｒで行った。金型はホットランナシステムを備えており、金型温度は１０℃であった。キャップを、方法の説明の項目に記載されているドーミング試験に付した。請求項１のポリマーによるキャップは、０．５ｍｍ未満のドーミングを示す。
【０１５４】
【表３】
2018536070.tif 000007
【図１】
2018536070.tif 000008
【図２】
2018536070.tif 000009
【図３】
2018536070.tif 000010
【図４】
2018536070.tif 000011
【図５】
2018536070.tif 000012
【国際調査報告】
2018536070.tif 000013
2018536070.tif 000014
2018536070.tif 000015